(57)【特許請求の範囲】
【請求項１】
被記録材がパルプに対し、メラミンホルムアルデヒド樹脂を０．１〜０．３重量％内部添加し、かつグリオキザールおよび／またはジアルデヒドデンプンとメラミンホルムアルデヒド樹脂とを合計量で０．４重量％以上、水溶性高分子を内部添加量との合計量で３重量％以上およびサイズ剤を内部添加量との合計量で０．４重量％以上を表面サイズで添加したものであって、２０℃の０．５重量％ＮａＯＨ水溶液に５分間浸漬したときの湿潤引張強さが４Ｎ〜１．５Ｎであることを特徴とする被記録材。
【請求項２】
被記録材がパルプに対し、ポリアミドエピクロロヒドリン樹脂を０．１〜０．０３重量％内部添加し、かつグリオキザールおよび／またはジアルデヒドデンプンとポリアミドエピクロロヒドリン樹脂とを合計量で０．４重量％以上、水溶性高分子を内部添加量との合計量で３重量％以上およびサイズ剤を内部添加量との合計量で０．４重量％以上を表面サイズで添加したものであって、２０℃の０．５重量％ＮａＯＨ水溶液に５分間浸漬したときの湿潤引張強さが４Ｎ〜１．５Ｎであることを特徴とする被記録材。
【請求項３】
被記録材がパルプに対し、メラミンホルムアルデヒド樹脂を０．１〜０．３重量％内部添加し、かつグリオキザールおよび／またはジアルデヒドデンプンとメラミンホルムアルデヒド樹脂とを合計量で０．４重量％以上、水溶性高分子を内部添加量との合計量で３重量％以上およびサイズ剤を内部添加量との合計量で０．４重量％以上を表面サイズで添加したものであって、耐水性が、２０℃の水に１分間浸漬したときの湿潤引張強さと湿潤前引張強さの比が０．１５以上で、かつ古紙再生に対しては２０℃の０．５重量％ＮａＯＨ水溶液に５分間浸漬したときの湿潤引張強さが４Ｎ〜１．５Ｎであることを特徴とする被記録材。
【請求項４】
被記録材がパルプに対し、ポリアミドエピクロロヒドリン樹脂を０．１〜０．０３重量％内部添加し、かつグリオキザールおよび／またはジアルデヒドデンプンとポリアミドエピクロロヒドリン樹脂とを合計量で０．４重量％以上、水溶性高分子を内部添加量との合計量で３重量％以上およびサイズ剤を内部添加量との合計量で０．４重量％以上を表面サイズで添加したものであって、耐水性が、２０℃の水に１分間浸漬したときの湿潤引張強さと湿潤前引張強さの比が０．１５以上で、かつ古紙再生に対しては２０℃の０．５重量％ＮａＯＨ水溶液に５分間浸漬したときの湿潤引張強さが４Ｎ〜１．５Ｎであることを特徴とする被記録材。
【発明の詳細な説明】
【０００１】
【産業上の利用分野】
本発明は、セルロース繊維を主成分とした用紙（以下、被記録材ともいう）に熱溶融性または熱可撓性インキにより画像を形成し、この画像を保持した用紙から画像を剥離して再生使用するのに適し、かつ、古紙として通常の離解条件でパルプに再生可能な被記録材に関する。
【０００２】
【従来技術】
水あるいは水を含む液体、例えば界面活性剤水溶液（以下、画像除去促進液ともいう）を熱溶融性または熱可撓性インキ画像を保持する被記録材に付与後、画像と画像剥離体とを融着せしめ、画像を被記録材より剥離する被記録材の再生方法が提案されているが、被記録材の紙層に湿潤性のある液体を付与することから画像を形成した被記録材が湿潤するため、高度の耐水性を付与して、シワの発生や用紙の寸法伸びを抑制する必要がある。しかしながら、高度の耐水性を付与すると不要となつた用紙を古紙としてパルプに再生する場合、単繊維に離解するのが困難で古紙再生できない欠点があった。このような高耐水性の古紙を離解するには、高耐水性の古紙のみを集めて高温、高ｐＨ、高離解濃度の条件下で長時間処理する方法、例えば、古紙濃度１０重量％でＮａＯＨを対古紙１重量％添加し、温度７０〜８０℃で高濃度パルパーを用いて３時間処理することにより離解はできるが、このような離解方法では高耐水性の古紙のみを選択的に集めなければならないという手間のかかる収集方法を必要とし、また、耐水性の程度によって処理設備、処理条件も一般的に決められず、かつ、前記のような苛酷な離解条件を採用するとパルプの損傷を生じる等の問題があった。
【０００３】
【発明が解決しようとする課題】
本発明は、水あるいは水を含む液体を含浸させた状態の被記録材の伸びが小さく、シワの発生しない被記録材、特に画像を保持する記録材に水、界面活性剤などを含む水溶液（画像除去促進液）を付与後、画像剥離部材を介在させて画像を加熱接着および／または加圧接着することにより、画像を被記録材より剥離して被記録材を再生する再生法に適し、かつ、一般的な古紙処理法でパルプに再生できる被記録材を提供するものである。
【０００４】
【課題を解決するための手段】
本発明は、前記高度に耐水化した用紙を古紙としてパルプに再生する場合、単繊維に離解するのが困難で古紙再生できないという欠点が、シワの発生や用紙の寸法伸びを抑制するため高度の耐水性を付与したことにより生じたものであり、画像除去促進液を画像を保持する被記録材に付与後、画像を融着せしめ、画像を被記録材より剥離する被記録材の再生方法においては、トナー画像除去促進液が付与されてからドライヤーに入る数十秒程度の短時間帯に湿潤に対してシワの発生や用紙の寸法伸びの抑制等の高度の耐水性を被記録材が保持すればよく、一方、古紙のパルプ化に対しては通常の古紙再生法の処理条件下で前記被記録材が耐水性を失うようにすれば、シワの発生や用紙の寸法伸びの抑制と古紙再生性を両立できることに着目し、本発明に至ったものである。
前記の通常の古紙再生法としては、例えば温度５０℃程度、水ガラスや苛性ソーダでｐＨ９．５〜１０として古紙濃度５重量％以下の低濃度パルパーを用いて離解する方法がある。
【０００５】
そして、本発明者らは、被記録材がトナー画像除去処理の数十秒程度の短時間帯の画像除去促進液の湿潤に対しては、シワの発生や用紙の寸法伸びの抑制等の高度の耐水性を保持し、かつ通常の古紙処理法では容易に耐水性を喪失し離解するためには、被記録材を２０℃の水に１分間浸漬したときの湿潤引張強さと湿潤前引張強さの比が０．１５以上で、かつ、２０℃の０．５重量％ＮａＯＨ水溶液に５分間浸漬したときの湿潤引張強さが４Ｎ〜１．５Ｎの範囲とすることが必要なことを見出した。
即ち、シワの発生や寸法伸びの不具合に対しての被記録材の耐水化は、被記録材を２０℃の水に１分間浸漬したときの湿潤引張強さと湿潤前引張強さの比が０．１５以上であることが必要であり、また、通常の古紙再生に対しては２０℃の０．５重量％ＮａＯＨ水溶液に５分間浸漬したときの湿潤引張強さが４Ｎ以下（サンプル巾１５ｍｍ、スパン１００ｍｍ）とすればよい。
しかしながら、２０℃の０．５重量％ＮａＯＨ水溶液に５分間浸漬したときの湿潤引張強さが１．５Ｎ未満となるような用紙では、画像除去促進液を画像を保持する被記録材に付与後画像を融着せしめ、画像を被記録材より剥離する被記録材の再生方法により繰り返し再生すると被記録紙にコ−ナ−傷や紙剥け等の損傷が発生しやすいことが分かった。従って、古紙再生性と被記録紙の再生性をともに満たすには２０℃の０．５重量％ＮａＯＨ水溶液に５分間浸漬したときの湿潤引張強さが４Ｎ〜１．５Ｎの範囲とすることが必要である。
【０００６】
前記の用紙を２０℃の水に１分間浸漬したときの湿潤引張強さと湿潤前引張強さの比が０．１５以上であるという特性は、耐水化剤０．４重量％以上および水溶性高分子３重量％以上およびサイズ剤０．４重量％以上を用いた耐水保護構造を形成することによって得られるが、前記２０℃の０．５重量％ＮａＯＨ水溶液に５分間浸漬したときの湿潤引張強さが４Ｎ〜１．５Ｎであるという特性を併せて持たせるには、前記耐水化剤として一般的に用いられるメラミンホルムアルデヒド樹脂やポリアミドエピクロロヒドリン樹脂を耐水化剤として用いたのでは得られず、前記耐水化剤としてグリオキザールおよび／またはジアルデヒドデンプンを用いることによって得られることを見い出した。即ち、グリオキザールやジアルデヒドデンプンによる耐水性は水に浸漬すると徐々に失われ、特にｐＨ９．５以上では数分間で耐水性を失い容易に単繊維に離解できるが、メラミンホルムアルデヒド樹脂やポリアミドエピクロロヒドリン樹脂ではｐＨ１０以上でも容易に耐水性を失わず古紙の離解ができない。
【０００７】
また、前記グリオキザールやジアルデヒドデンプンはサイズプレスで抄紙工程において表面サイジング加工して用いるが、パルプにあらかじめ耐水化剤を添加していないシートにサイズプレスするとサイズプレス液で湿潤したシートの紙力が不足し、紙切れやシワが発生しやすいため、グリオキザールやジアルデヒドデンプンのみで用いるのはサイズプレス作業上困難を生じることがある。
したがって、グリオキザールおよび／またはジアルデヒドデンプンで表面サイジング加工する前に、パルプに耐水化剤を内部添加してサイズプレスで必要とする湿潤強さを付与しておくことが好ましい。
このサイズプレスで必要とする湿紙強度は抄紙の諸条件、例えば、抄速、坪量、テンション等により異なるが、湿潤引張り強さ（サンプル巾１５ｍｍ、スパン１００ｍｍ）が通常３Ｎ以上、望ましくは４Ｎ以上が必要である。
【０００８】
前記サイズプレスで必要とする湿紙強度をパルプに付与するためにパルプに内部添加する耐水化剤としては、メラミンホルムアルデヒド樹脂、ポリアミドエピクロロヒドリン樹脂、尿素ホルムアルデヒド樹脂およびポリエチレンイミド樹脂等が挙げられる。これら耐水化剤の添加量は、パルプの種類、フリーネス、坪量、繊維の配向、サイズプレス前までの乾燥条件、薬品の種類、銘柄などにより必要とする添加率に違いはあるが、例えばＰＰＣ用紙の場合、メラミンホルムアルデヒド樹脂をパルプに内部添加する場合には、パルプ重量に対し、０．２重量％以上の添加が好ましい。０．２重量％以下の添加でもサイズプレスでのシワや紙切れが発生しない場合もあるが、０．１重量％未満の添加では２０℃の０．５重量％ＮａＯＨ水溶液に５分間浸漬したときの湿潤引張強さが１．５Ｎ未満となり、画像除去促進液を画像を保持する被記録材に付与後、画像を融着せしめ、画像を被記録材より剥離する被記録材の再生方法によって繰り返し再生した被記録紙にコ−ナ−傷や紙剥け等の損傷が認められることがあった。したがって、再生による被記録材の損傷を防止するためには０．１重量％以上の添加が必要である。一方、添加量が０．３重量％を越えると離解不良となつた。
【０００９】
また、ポリアミドエピクロロヒドリン樹脂を使用する場合には、パルプ重量に対し０．０５重量％以上の添加が好ましい。０．０５重量％以下の添加でもサイズプレスでのシワや紙切れが発生しない場合もあるが、０．０３重量％未満の添加では繰り返し再生した被記録紙にコ−ナ−傷や紙剥け等の損傷が認められることがあった。したがって、再生による被記録材の損傷を防止するためには０．０３重量％以上の添加が必要である。一方、添加率が０．１重量％を越えると離解不良となった。
前記のように、内部添加する耐水化剤の添加量が多過ぎると古紙の離解性が悪くなるため、耐水化剤の使用量は、サイズプレスでのシワの発生や紙切れを防止できる最小量の使用が望ましいが、少なすぎると被記録材の再生を繰り返すと再生記録紙にコ−ナ−傷や紙剥け等の損傷が発生しやすくなるため、最小添加量は被記録材の再生利用性から限定される。
【００１０】
すなわち、本発明者らは、被記録材を構成するパルプに対し、▲１▼メラミンホルムアルデヒド樹脂を内部添加に用いる場合、０．１〜０．３重量％程度のメラミンホルムアルデヒド樹脂を内部に添加し、かつグリオキザールおよび／またはジアルデヒドデンプンとメラミンホルムアルデヒド樹脂と合わせた添加量が０．４重量％以上および水溶性高分子を内部添加量との合計量で３重量％以上およびサイズ剤を内部添加量との合計量で０．４重量％以上を表面サイズで添加すること、あるいは、▲２▼ポリアミドエピクロロヒドリン樹脂を内部添加に用いる場合、０．０３〜０．１重量％程度のポリアミドエピクロロヒドリン樹脂を内部添加し、グリオキザールおよび／またはジアルデヒドデンプンとポリアミドエピクロロヒドリン樹脂と合わせた添加量が０．４重量％以上となる量および水溶性高分子を内部添加量との合計量で３重量％以上およびサイズ剤を内部添加量との合計量で０．４重量％以上を表面サイズで添加することにより前記課題を解決し、サイズプレスでのシワや断紙の発生がなく、かつ画像を除去再生する際のシワの発生や用紙の寸法伸び、用紙の損傷を制御し、かつ古紙再生もできる被記録材を得ることができた。
【００１１】
以下に本発明を実施例および比較例によって説明する。
【００１２】
実施例１
フリーネス４００ｍｌに叩解したＬＢＫＰに、パルプ重量に対しアルキルケテンダイマーサイズ剤（日本ＰＭＣ社製  商品名ＡＳ２０２）０．３重量％、ポリアミドエピクロロヒドリン樹脂（日本ＰＭＣ社製  商品名ＷＳ−５７０）０．０８重量％、ポリアクリルアミド樹脂（荒川化学工業社製  商品名ポリストロン１１７）１重量％、炭酸カルシウム（白石工業社製  商品名ＰＣＸ−８５０）３重量％をそれぞれ内部添加し、更に、サイズプレスで酸化デンプン（日本食品化工社製  商品名ＭＳ♯３８００）１．２ｇ／ｍ2（パルプ比１．６重量％相当）、ＰＶＡ（クラレ社製  商品名ＰＶＡ１１７）０．９ｇ／ｍ2（パルプ比１．２重量％相当）、グリオキザール（日本合成化学社製）０．４ｇ／ｍ2（パルプ比０．５重量％相当）、アクリル系サイズ剤（ハリマ化成社製  商品名ＫＮ−８００）１．５ｇ／ｍ2（パルプ比２重量％相当）を表面サイジングして坪量７４ｇ／ｍ2の用紙を抄造した。抄造時サイズプレスでのシワの発生は認められなかった。
用紙を２０℃の水に１分間浸漬したときの湿潤引張強さと湿潤前引張強さの比は０．１７、０．５重量％ＮａＯＨ水溶液に５分間浸漬したときの湿潤引張強さは３Ｎ、この用紙にＰＰＣ複写機（リコー社製  ＩＭＡＧＩＯ  ３２０ＦＰＩ）にて画像を形成させた被記録材を、「アニオン系界面活性剤ジヘキシルスルホコハク酸ナトリウム（三井サイアナミッド社製  商品名ＭＡ−８０）を０．８重量％含む画像除去促進液を含浸させた後、被記録材に加熱したゴムローラー、剥離部材を圧着させ剥離部材に画像を転移させる」再生方法で５サイクル処理した後の用紙伸び（以下、用紙伸びという）は０．５ｍｍ／２９８ｍｍで複写機のカセット給紙が可能であった。また、ジャム、縦通しシワ、用紙の損傷、複写機再コピーシワの発生も認められなかった。
用紙をテスト用離解機により離解濃度１．２重量％で、温度５０℃の０．５重量％ＮａＯＨ水溶液中で３分間処理したところ完全に離解された。
【００１３】
実施例２
フリーネス４００ｍｌに叩解したＬＢＫＰに、パルプ重量に対しポリアミドエピクロロヒドリン樹脂（日本ＰＭＣ社製  商品名ＷＳ−５７０）０．０６重量％、ポリアクリルアミド樹脂（荒川化学工業社製  商品名ポリストロン１１７）１重量％をそれぞれ内部添加し、更に、サイズプレスで酸化デンプン（日本食品化工社製  商品名ＭＳ♯３８００）１．２ｇ／ｍ2（パルプ比１．６重量％相当）、ＰＶＡ（クラレ社製  商品名ＰＶＡ１１７）０．９ｇ／ｍ2（パルプ比１．２重量％相当）、グリオキザール（日本合成化学社製）０．４ｇ／ｍ2（パルプ比０．５重量％相当）、アクリル系サイズ剤（ハリマ化成社製  商品名ＫＮ−８００）０．４ｇ／ｍ2（パルプ比０．５重量％相当）を表面サイジングして坪量７４ｇ／ｍ2の用紙を抄造した。抄造時サイズプレスでのシワの発生は認められなかった。
用紙を２０℃の水に１分間浸漬したときの湿潤引張強さと湿潤前引張強さの比は０．１６、０．５重量％ＮａＯＨ水溶液に５分間浸漬したときの湿潤引張強さは２．８Ｎ、この用紙の用紙伸びは０．６ｍｍ／２９８ｍｍで複写機のカセット給紙が可能であった。また、ジャム、縦通しシワ、用紙の損傷、複写機再コピーシワの発生も認められなかった。
用紙をテスト用離解機により離解濃度１．２重量％で、温度５０℃の０．５重量％ＮａＯＨ水溶液中で３分間処理したところ完全に離解された。
【００１４】
実施例３
フリーネス４００ｍｌに叩解したＬＢＫＰに、パルプ重量に対しサイズ剤（荒川化学工業社製  商品名ＳＰＥ）１．８重量％、硫酸バンド２．５重量％、ポリアクリルアミド樹脂（荒川化学工業社製  商品名ポリストロン１１７）１重量％、メラミンホルムアルデヒド樹脂（住友化学工業社製  商品名スミレーズレジンＡＣ）０．３重量％をそれぞれ内部添加し、更に、サイズプレスで酸化デンプン（日本食品化工社製  商品名ＭＳ♯３８００）１．２ｇ／ｍ2（パルプ比１．６重量％相当）、ＰＶＡ（クラレ社製  商品名ＰＶＡ１１７）０．９ｇ／ｍ2（パルプ比１．２重量％相当）、ジアルデヒドデンプン〔日本カートリット社製  商品名カルダス  Ｎｏ．５（製造中止中）〕０．４ｇ／ｍ2（パルプ比０．５重量％相当）、アクリル系サイズ剤（ハリマ化成社製  商品名ＫＮ−８００）１．５ｇ／ｍ2（パルプ比２重量％相当）を表面サイジングして坪量７４ｇ／ｍ2の用紙を抄造した。抄造時サイズプレスでのシワの発生は認められなかった。
用紙を２０℃の水に１分間浸漬したときの湿潤引張強さと湿潤前引張強さの比は０．１５、０．５重量％ＮａＯＨ水溶液に５分間浸漬したときの湿潤引張強さは２．３Ｎ、この用紙の用紙伸びは０．７ｍｍ／２９８ｍｍで複写機のカセット給紙が可能であった。また、ジャム、縦通しシワ、用紙の損傷、複写機再コピーシワの発生も認められなかった。
用紙をテスト用離解機により離解濃度１．２重量％で、温度５０℃の０．５重量％ＮａＯＨ水溶液中で３分間処理したところ完全に離解された。
【００１５】
実施例４
フリーネス４００ｍｌに叩解したＬＢＫＰに、パルプ重量に対しポリアミドエピクロロヒドリン樹脂（日本ＰＭＣ社製  商品名ＷＳ−５７０）０．０３重量％、ポリアクリルアミド樹脂（荒川化学工業社製  商品名ポリストロン１１７）１重量％をそれぞれ内部添加し、更に、サイズプレスで酸化デンプン（日本食品化工社製  商品名ＭＳ＃３８００）１．２ｇ／ｍ2（パルプ比１．６重量％相当）、ＰＶＡ（クラレ社製  商品名ＰＶＡ１１７）０．９ｇ／ｍ2（パルプ比１．２重量％相当）、グリオキザール（日本合成化学社製）０．６ｇ／ｍ2（パルプ比０．８重量％相当）、アクリル系サイズ剤（ハリマ化成社製  商品名ＫＮ−８００）０．４ｇ／ｍ2（パルプ比０．５重量％相当）を表面サイジングして坪量７４ｇ／ｍ2の用紙を抄造した。抄造時サイズプレスでのシワの発生は認められなかった。
用紙を２０℃の水に１分間浸漬したときの湿潤引張強さと湿潤前引張強さの比は０．３１、０．５重量％ＮａＯＨ水溶液に５分間浸漬したときの湿潤引張強さは１．６Ｎ、この用紙の用紙伸びは０．５ｍｍ／２９８ｍｍで複写機のカセット給紙が可能であった。また、ジャム、縦通しシワ、用紙の損傷、複写機再コピーシワの発生も認められなかった。また、用紙をテスト用離解機により離解濃度１．２重量％で、温度５０℃の０．５重量％ＮａＯＨ水溶液中で３分間処理したところ完全に離解された。
【００１６】
比較例１
フリーネス４００ｍｌに叩解したＬＢＫＰに、パルプ重量に対しアルキルケテンダイマーサイズ剤（日本ＰＭＣ社製  商品名ＡＳ２０２）０．５重量％、ポリアミドエピクロロヒドリン樹脂（日本ＰＭＣ社製  商品名ＷＳ−５７０）０．５重量％、ポリアクリルアミド樹脂（荒川化学工業社製  商品名ポリストロン１１７）１重量％、炭酸カルシウム（白石工業社製  商品名ＰＣＸ−８５０）３重量％をそれぞれ内部添加し、更に、長網抄紙機のサイズプレスで酸化デンプン（日本食品化工社製  商品名ＭＳ♯３８００）１ｇ／ｍ2（パルプ比１．３重量％相当）、ＰＶＡ（クラレ社製  商品名ＰＶＡ１１７）０．７ｇ／ｍ2（パルプ比１重量％相当）、ポリアミドエピクロロヒドリン樹脂（日本ＰＭＣ社製  商品名ＷＳ−５２５）０．４ｇ／ｍ2（パルプ比０．５重量％相当）、アルキルケテンダイマーサイズ剤（日本ＰＭＣ社製  商品名ＡＳ２０２）０．９ｇ／ｍ2（パルプ比１．１重量％相当）を表面サイジングして坪量７４ｇ／ｍ2の用紙を抄造した。
用紙を２０℃の水に１分間浸漬したときの湿潤引張強さと湿潤前引張強さの比は０．２４、０．５重量％ＮａＯＨ水溶液に５分間浸漬したときの湿潤引張強さは１１．２Ｎ、この用紙の用紙伸びは０．５ｍｍ／２９８ｍｍで複写機のカセット給紙が可能であった。また、ジャム、縦通しシワ、用紙の損傷、複写機再コピーシワの発生も認められなかった。しかし、用紙をテスト用離解機により離解濃度１．２重量％で温度５０℃の０．５重量％ＮａＯＨ水溶液中で２０分間処理したが紙片状の未離解物が多数残った。
【００１７】
比較例２
フリーネス４００ｍｌに叩解したＬＢＫＰに、パルプ重量に対しポリアミドエピクロロヒドリン樹脂（日本ＰＭＣ社製  商品名ＷＳ−５７０）０．１５重量％を内部添加し、更に、長網抄紙機のサイズプレスで酸化デンプン（日本食品化工社製  商品名ＭＳ♯３８００）１．０ｇ／ｍ2（パルプ比１．３重量％相当）、ＰＶＡ（クラレ社製  商品名ＰＶＡ１１７）０．７ｇ／ｍ2（パルプ比１．０重量％相当）、グリオキザール（日本合成化学社製）０．１５ｇ／ｍ2（パルプ比０．２重量％相当）、アクリル系サイズ剤（ハリマ化成社製  商品名ＫＮ−８００）０．４ｇ／ｍ2（パルプ比０．５重量％相当）を表面サイジングして坪量７４ｇ／ｍ2の用紙を抄造した。
用紙を２０℃の水に１分間浸漬したときの湿潤引張強さと湿潤前引張強さの比は０．１０、０．５重量％ＮａＯＨ水溶液に５分間浸漬したときの湿潤引張強さは５．３Ｎ、この用紙の用紙伸びは１．２ｍｍ／２９８ｍｍで複写機のカセット給紙にやや無理があった。また、ジャムや用紙の傷は発生しなかったが用紙を縦通しした時、シワが発生し、再コピーシワの発生も認められ、被記録材の再生処理・利用の適性が十分ではなかった。また、用紙をテスト用離解機により離解濃度１．２重量％で、温度５０℃の０．５重量％ＮａＯＨ水溶液中で２０分間処理したが未離解の塊が多数認められた。
【００１８】
比較例３
フリーネス４００ｍｌに叩解したＬＢＫＰに、パルプ重量に対しサイズ剤（荒川化学工業社製  商品名ＳＰＥ）１．８重量％、硫酸バンド２．５重量％、メラミンホルムアルデヒド樹脂（住友化学工業社製  商品名スミレーズレジンＡＣ）０．５重量％、ポリアクリルアミド樹脂（荒川化学工業社製  商品名ポリストロン１１７）１重量％をそれぞれ内部添加し、更に、長網抄紙機のサイズプレスで酸化デンプン（日本食品化工社製  商品名ＭＳ♯３８００）１．２ｇ／ｍ2（パルプ比１．６重量％相当）、ＰＶＡ（クラレ社製  商品名ＰＶＡ１１７）０．９ｇ／ｍ2（パルプ比１．２重量％相当）、グリオキザール（日本合成化学社製）０．４ｇ／ｍ2（パルプ比０．５重量％相当）、アクリル系サイズ剤（ハリマ化成社製  商品名ＫＮ−８００）１．５ｇ／ｍ2（パルプ比２重量％相当）を表面サイジングして坪量７４ｇ／ｍ2の用紙を抄造した。
用紙を２０℃の水に１分間浸漬したときの湿潤引張強さと湿潤前引張強さの比は０．１５、０．５重量％ＮａＯＨ水溶液に５分間浸漬したときの湿潤引張強さは６．１Ｎ、この用紙の用紙伸びは０．７ｍｍ／２９８ｍｍで複写機のカセット給紙が可能であった。また、ジャム、縦通しシワ、用紙の損傷、複写機再コピーシワの発生も認められなかった。しかし、用紙をテスト用離解機により離解濃度１．２重量％、で、温度５０℃の０．５重量％ＮａＯＨ水溶液中で２０分間処理したが未離解の塊が多数認められた。
【００１９】
比較例４
フリーネス４００ｍｌに叩解したＬＢＫＰに、パルプ重量に対しアルキルケテンダイマーサイズ剤（日本ＰＭＣ社製  商品名ＡＳ２０２）０．３重量％、ポリアミドエピクロロヒドリン樹脂（日本ＰＭＣ社製  商品名ＷＳ−５７０）０．１５重量％、ポリアクリルアミド樹脂（荒川化学工業社製  商品名ポリストロン１１７）１重量％、炭酸カルシウム（白石工業社製  商品名ＰＣＸ−８５０）３重量％をそれぞれ内部添加し、更に、長網抄紙機のサイズプレスで酸化デンプン（日本食品化工社製  商品名ＭＳ♯３８００）１．２ｇ／ｍ2（パルプ比１．６重量％相当）、ＰＶＡ（クラレ社製  商品名ＰＶＡ１１７）０．９ｇ／ｍ2（パルプ比１．２重量％相当）、グリオキザール（日本合成化学社製）０．４ｇ／ｍ2（パルプ比０．５重量％相当）、アクリル系サイズ剤（ハリマ化成社製  商品名ＫＮ−８００）１．５ｇ／ｍ2（パルプ比２重量％相当）を表面サイジングして坪量７４ｇ／ｍ2の用紙を抄造した。
用紙を２０℃の水に１分間浸漬したときの湿潤引張強さと湿潤前引張強さの比は０．１８、０．５重量％ＮａＯＨ水溶液に５分間浸漬したときの湿潤引張強さは５．９Ｎ、この用紙の用紙伸びは０．４ｍｍ／２９８ｍｍで複写機のカセット給紙が可能であった。また、ジャム、縦通しシワ、用紙の損傷、複写機再コピーシワの発生も認められなかった。しかし、用紙をテスト用離解機により離解濃度１．２重量％で、温度５０℃の０．５重量％ＮａＯＨ水溶液中で２０分間処理したが未離解物が多数残った。
【００２０】
比較例５
フリーネス４００ｍｌに叩解したＬＢＫＰに、パルプ重量に対しポリアミドエピクロロヒドリン樹脂（日本ＰＭＣ社製  商品名ＷＳ−５７０）０．０２重量％、ポリアクリルアミド樹脂（荒川化学工業社製  商品名ポリストロン１１７）１重量％をそれぞれ内部添加し、更に、長網抄紙機のサイズプレスで酸化デンプン（日本食品化工社製  商品名ＭＳ＃３８００）１．２ｇ／ｍ2（パルプ比１．６重量％相当）、ＰＶＡ（クラレ社製  商品名ＰＶＡ１１７）０．９ｇ／ｍ2（パルプ比１．２重量％相当）、グリオキザール（日本合成化学社製）０．６ｇ／ｍ2（パルプ比０．８重量％相当）、アクリル系サイズ剤（ハリマ化成社製  商品名ＫＮ−８００）１．５ｇ／ｍ2（パルプ比２重量％相当）を表面サイジングして坪量７４ｇ／ｍ2の用紙を抄造した。
用紙を２０℃の水に１分間浸漬したときの湿潤引張強さと湿潤前引張強さの比は０．２６、０．５重量％ＮａＯＨ水溶液に５分間浸漬したときの湿潤引張強さは１．３Ｎ、この用紙の用紙伸びは０．５ｍｍ／２９８ｍｍで複写機のカセット給紙が可能であった。また、ジャム、縦通しシワ、複写機再コピーシワの発生も認められなかった。また、用紙をテスト用離解機により離解濃度１．２重量％で、温度５０℃の０．５重量％ＮａＯＨ水溶液中で３分間処理したところ完全に離解された。しかし、５サイクル再生処理した用紙の表面に僅かな紙剥けが認められた。
【００２１】
本明細書で採用した本発明の測定方法は以下のものである。
・湿潤引張強さ：
２０℃の水に１分間浸漬後、余剰液を濾紙で除去し、ＪＩＳ  Ｐ８１３５により測定した。サンプル巾１５ｍｍ、スパン１００ｍｍ
・湿潤前引張強さ：
ＪＩＳ  Ｐ８１１３により測定
・用紙伸び：
ＰＰＣ複写機（リコー社製  ＩＭＡＧＩＯ  ３２０ＦＰＩ）にて画像を形成させた被記録材を、「アニオン系界面活性剤ジヘキシルスルホコハク酸ナトリウム（三井サイアナミッド社製  商品名ＭＡ−８０）を０．８重量％含む画像除去促進液を含浸させた後、被記録材に加熱したゴムローラー、剥離部材を圧着させ剥離部材に画像を転移させる」再生方法で５サイクル処理した後、寸法の伸びをＪＩＳ  １級金属製直尺で測定した。
【００２２】
以下、前記各実施例および比較例で被記録材の製造に使用した薬剤ならびにその使用量、および得られた被記録材の特性を表１〜９に示す。
【００２３】
【表１】
0003650232.tif 000002
【００２４】
【表２】
0003650232.tif 000003
【００２５】
【表３】
0003650232.tif 000004
【００２６】
【表４】
0003650232.tif 000005
【００２７】
【表５】
0003650232.tif 000006
【００２８】
【表６】
0003650232.tif 000007
【００２９】
【表７】
0003650232.tif 000008
【００３０】
【表８】
0003650232.tif 000009
【００３１】
【表９】
0003650232.tif 000010
注  １．離解特性についての×は、離解が生じないことを意味する。
２．ＳＰシワ、ジャム、シワ、コピーシワ、用紙キズ特性についての○は、前記のような現象が生じないこと、×は、前記のような現象が生じること、また、△は、前記のような現象が軽微に生じること、または、縦通し等の厳しい条件でのみ生じることをそれぞれ意味する。
【００３２】
以下、本発明の具体的実施態様を示す。
１．２０℃の０．５重量％ＮａＯＨ水溶液に５分間浸漬したときの湿潤引張強さが４Ｎ〜１．５Ｎである被記録材。
２．耐水性が、２０℃の水に１分間浸漬したときの湿潤引張強さと湿潤前引張強さの比が０．１５以上で、かつ古紙再生に対しては２０℃の０．５重量％ＮａＯＨ水溶液に５分間浸漬したときの湿潤引張強さが４Ｎ〜１．５Ｎである被記録材。
３．被記録材がパルプに対しメラミンホルムアルデヒド樹脂を０．３重量％以下内部添加し、かつグリオキザールおよび／またはジアルデヒドデンプンとメラミンホルムアルデヒド樹脂とを合計量で０．４重量％以上、水溶性高分子を内部添加量との合計量で３重量％以上およびサイズ剤を内部添加量との合計量で０．４重量％以上を表面サイズで添加したものである前記１〜２記載の被記録材。
４．パルプに対するメラミンホルムアルデヒド樹脂の量が０．１〜０．３重量％である前記３の被記録材
【００３３】
５．被記録材が、パルプに対しポリアミドエピクロロヒドリン樹脂を０．１重量％以下内部添加し、かつグリオキザールおよび／またはジアルデヒドデンプンとポリアミドエピクロロヒドリン樹脂とを合計量で０．４重量％以上、水溶性高分子を内部添加量との合計量で３重量％以上およびサイズ剤を内部添加量との合計量で０．４重量％以上を表面サイズで添加したものである前記１〜２記載の被記録材。
６．パルプに対するポリアミドエピクロロヒドリン樹脂の量が０．０３〜０．１重量％である前記５の被記録材。
７．前記１ないし６の被記録材上に画像を形成した画像保持体に水または水を含む液体を含浸させ、該被記録材と画像剥離体を接触させ、画像保持体より画像を剥離することを特徴とする被記録材の再生方法。
【００３４】
【効果】
画像除去促進液を使用する被記録材より画像を剥離する被記録材の再生方法においては、被記録材のシワの発生や寸法伸びが生ぜず、かつ通常の古紙処理法によって容易に離解が可能な被記録材が得られた。